(57)【要約】【課題】溶接速度を落とすことなくアンダーフィルの存在しない構成の溶接接合体及び鉄道車両用構体を提供すること。【解決手段】被接合部材１１，１２の接合端面が突き合わされ、その接合端面同士が重なった接合線１４に沿ってレーザビームが照射され、それによって被接合部材同士が溶接された溶接接合体１０であり、被接合部材１１，１２は、接合端面同士を突き合わせて溶接する継手部分に、溶接の強度上必要な厚さに加えてアンダーフィルによる凹部１５を除くための切削分以上の肉厚の突出部１３が形成され、レーザビームが照射されて溶接された継手部分は、突出部１３がその厚さ方向にアンダーフィルによる凹部１５を除くように一部又は全部が切削されて平らになった表面を有する。【選択図】  図１
2011051019.tif 000002
【特許請求の範囲】
【請求項１】
被接合部材の接合端面が突き合わされ、その接合端面同士が重なった接合線に沿ってレーザビームが照射され、それによって被接合部材同士が溶接された溶接接合体において、
前記被接合部材は、接合端面同士を突き合わせて溶接する継手部分に、溶接の強度上必要な厚さに加えてアンダーフィルによる凹部を除くための切削分以上の肉厚の突出部が形成されたものであり、
レーザビームが照射されて溶接された前記継手部分は、突出部がその厚さ方向に前記アンダーフィルによる凹部を除くように一部又は全部が切削されて平らになった表面を有するものであることを特徴とする溶接接合体。
【請求項２】
請求項１に記載する溶接接合体において、
前記突出部は、強度上必要な肉厚とする下段と、アンダーフィルによって生じる凹部を除くための切削部分となる上段の２段で構成され、レーザビームが照射されて溶接された前記継手部分は、その上段が厚さ方向に一部又は全部が切削されて平らになった表面を有するものであることを特徴とする溶接接合体。
【請求項３】
請求項１に記載する溶接接合体において、
前記被接合部材は中空押出し形材であり、その上面板同士および下面板同士を突き合わせて溶接する継手部分に前記突出部が形成され、
レーザビームが照射されて溶接された前記継手部分は、前記突出部が厚さ方向に一部又は全部が削り取られて平らになった表面を有するものであることを特徴とする溶接接合体。
【請求項４】
所定の幅をもち車体方向に長い被接合部材が周方向に突き合わされ、隣り合う被接合部材同士が、その接合端面を重ねた接合線に沿って照射されたレーザビームによって溶接されてなる鉄道車両用構体において、
前記被接合部材は、接合端面が突き合わされて溶接する継手部分に、溶接の強度上必要な厚さに加えてアンダーフィルによる凹部を除くための切削分以上の肉厚の突出部が形成されたものであり、
レーザビームが照射されて溶接された前記継手部分は、突出部がその厚さ方向に前記アンダーフィルによる凹部を除くように一部又は全部が切削されて平らになった表面を有するものであることを特徴とする鉄道車両用構体。
【請求項５】
請求項４に記載する鉄道車両用構体において、
前記被接合部材は中空押出し形材であり、その上面板同士および下面板同士を突き合わせて溶接する継手部分に前記突出部が形成され、
レーザビームが照射されて溶接された前記継手部分は、前記突出部が厚さ方向に前記アンダーフィルによる凹部を除くように一部又は全部が削り取られて平らになった表面を有するものであることを特徴とする鉄道車両用構体。
【発明の詳細な説明】
【技術分野】
【０００１】
本発明は、被接合部材をレーザを使用して溶接した溶接接合体及び鉄道車両用構体に関し、溶接速度を落とすことなく、アンダーフィルによって生じる凹部を除いて構成された溶接接合体及び鉄道車両用構体に関する。
【背景技術】
【０００２】
鉄道車両や自動車などの車体製造には、例えばアルミ合金板などの被接合部材の接合にＭＩＧ溶接や摩擦攪拌接合が使用されている。しかし、ＭＩＧ溶接は、被接合部材に対する入熱が多くなってしまい、板厚が数ミリの板材を接合するには溶接による歪みへの影響が大きくなってしまう。これに対して摩擦攪拌接合は、入熱量が少ないため溶接による歪みは小さく好ましいが、溶接速度がＭＩＧ自動溶接と同程度であって高速化することができず、製作コストの低減が困難である。また、摩擦攪拌接合では、例えば被接合部材が中空押出し形材である場合、施工時に回転工具からの負荷に耐え得る接合部の強度・剛性を確保する必要があるため軽量化が困難になる。そこで、現在では、高速な接合とそれに伴う接合部への入熱を抑える接合方法としてレーザ溶接が期待されている。また、レーザ溶接では、接合部の強度確保のための重量増もないため、鉄道車両などの車体軽量化が可能な点でも期待されている。
【先行技術文献】
【特許文献】
【０００３】
【特許文献１】特開平１１−１０４８６７号公報
【特許文献２】特開２００４−１８１４７６号公報
【発明の概要】
【発明が解決しようとする課題】
【０００４】
しかし、被接合部材の接合にレーザ溶接を使用した場合、その溶接部にアンダーフィルが生じる問題があった。溶接部に生じるアンダーフィルは、表面の凹部が外観を損なうほか、その部分に応力集中が生じるため強度低下が懸念される。従って、溶接部分にはアンダーフィルを生じさせないことが望ましい。
例えば、鉄道車両のように２０〜２５ｍもの長い距離を接合する場合、接合端面を重ねた接合線には隙間が生じ、溶融した材料が流れてしまってアンダーフィルが生じ易くなる。そこで、これに対して隙間が生じないように外板について接合端面の寸法精度を上げることが考えられるが、それでは製作コストを上げてしまいレーザ溶接を行うことのメリットが失われてしまう。
【０００５】
また、レーザ溶接のメリットは溶接速度の高速化であるが、レーザ出力が大きいとアンダーフィルが起こりやすくなる。そのため、アンダーフィルを考慮してレーザ出力を抑えると、それに伴って溶接速度も落ちてしまい、やはりレーザ溶接を行うことのメリットが失われてしまう。
更に、アンダーフィルを防止するには、レーザ溶接とＴＩＧ溶接やＭＩＧ溶接とを組み合わせたハイブリッド溶接を使用し、大量の溶加材の供給が考えられる。すなわち、図７に示すように、被接合部材２０１，２０２の溶接部２１０に余盛２２０が形成される。しかし、これではアンダーフィルの発生を抑えることはできても、溶加材を溶かすために溶接速度が低下してしまい、やはりレーザを使用することのメリットが失われてしまう。
【０００６】
そこで、本発明は、かかる課題を解決すべく、溶接速度を落とすことなくアンダーフィルの存在しない構成の溶接接合体及び鉄道車両用構体を提供することを目的とする。
【課題を解決するための手段】
【０００７】
本発明に係る溶接接合体は、被接合部材の接合端面が突き合わされ、その接合端面同士が重なった接合線に沿ってレーザビームが照射され、それによって被接合部材同士が溶接されたものであって、前記被接合部材は、接合端面同士を突き合わせて溶接する継手部分に、溶接の強度上必要な厚さに加えてアンダーフィルによる凹部を除くための切削分以上の肉厚の突出部が形成されたものであり、レーザビームが照射されて溶接された前記継手部分は、突出部がその厚さ方向に前記アンダーフィルによる凹部を除くように一部又は全部が切削されて平らになった表面を有するものであることを特徴とする。
【０００８】
また、本発明に係る溶接接合体は、前記突出部が、強度上必要な肉厚とする下段と、アンダーフィルによって生じる凹部を除くための切削部分となる上段の２段で構成され、レーザビームが照射されて溶接された前記継手部分は、その上段が厚さ方向に一部又は全部が切削されて平らになった表面を有するものであることが好ましい。
また、本発明に係る溶接接合体は、前記被接合部材が中空押出し形材であり、その上面板同士および下面板同士を突き合わせて溶接する継手部分に前記突出部が形成され、レーザビームが照射されて溶接された前記継手部分は、前記突出部が厚さ方向に一部又は全部が削り取られて平らになった表面を有するものであることが好ましい。
【０００９】
本発明に係る鉄道車両用構体は、所定の幅をもち車体方向に長い被接合部材が周方向に突き合わされ、隣り合う被接合部材同士が、その接合端面を重ねた接合線に沿って照射されたレーザビームによって溶接されてなるものであって、前記被接合部材は、接合端面が突き合わされて溶接する継手部分に、溶接の強度上必要な厚さに加えてアンダーフィルによる凹部を除くための切削分以上の肉厚の突出部が形成されたものであり、レーザビームが照射されて溶接された前記継手部分は、突出部がその厚さ方向に前記アンダーフィルによる凹部を除くように一部又は全部が切削されて平らになった表面を有するものであることを特徴とする。
また、本発明に係る鉄道車両用構体は、前記被接合部材が中空押出し形材であり、その上面板同士および下面板同士を突き合わせて溶接する継手部分に前記突出部が形成され、レーザビームが照射されて溶接された前記継手部分は、前記突出部が厚さ方向に前記アンダーフィルによる凹部を除くように一部又は全部が削り取られて平らになった表面を有するものであることが好ましい。
【発明の効果】
【００１０】
よって、本発明によれば、突出部を切削して溶接部の表面を平らにするため、アンダーフィルの発生防止のための特別な手段を講じることがないため、レーザを使用した溶接において溶接速度を低下させてしまうことはない。そして、アンダーフィルによって溶接部に凹部が生じても、簡単な切削作業によって平らな面が形成された溶接接合体や鉄道車両用構体は、外観が優れたものとなり、加えて溶接部の応力集中を回避したものとすることができる。
【図面の簡単な説明】
【００１１】
【図１】第１実施形態の溶接接合体の継手部分を示した図であり、その接合方法を示している。
【図２】第２実施形態の溶接接合体の継手部分を示した図であり、その接合方法を示している。
【図３】第３実施形態の溶接接合体の継手部分を示した図であり、その接合方法を示している。
【図４】第３実施形態の溶接接合体の継手部分を示した図である。
【図５】第４実施形態の溶接接合体の継手部分を示した図であり、その接合方法を示している。
【図６】鉄道車両構体を示した斜視図である。
【図７】被接合部材の溶接部に余盛を形成した継手部分を示した図である。
【図８】溶接部にアンダーフィルによる凹部ができた従来の継手部分を示した図である。
【発明を実施するための形態】
【００１２】
次に、本発明に係る溶接接合体及び鉄道車両用構体について、その一実施形態を図面を参照しながら以下に説明する。
先ず鉄道車両用構体１００は、図６に示すように側構体１０１、屋根構体１０２そして台枠１０３が周方向に接合され、長手方向端部には妻構体１０４が接合されて構成される。そうした側構体１０１や屋根構体１０２は、例えば所定の幅をもって車体方向に長い中空押出し形材１１０や外板が幅方向（周方向）に突き合わされて接合される。被接合部材である中空押出し形材１１０は、隣り合うもの同士、接合端部が突き合わされ、車体長さである２０〜２５ｍもの接合線１１１について溶接が行われる。本実施形態ではレーザ溶接やレーザ溶接とＭＩＧ溶接或いはＴＩＧ溶接を併用したハイブリッド溶接が使用される。
【００１３】
ここで、図８は、例えばレーザ溶接を行った従来の継手部分を示した図である。被接合部材３０１，３０２の溶接部は、図８（ａ）に示すように、端面を突き合わせただけであり、その突き当て端面が連続する接合線に沿ってレーザビームが照射されて溶接が行われる。すると、接合部３０３の材料が溶融して流れてしまい、図８（ｂ）に示すようにアンダーフィルによる凹部３０５が形成される。これは、製品表面の凹部３０５が外観を損なうほか強度低下の点から好ましくないが、アンダーフィルの発生を抑えようとすることは溶接速度の低下など、別のマイナス要因があった。そこで、本実施形態では、以下に示す被接合部材の接合方法を実行することにより、溶接部にアンダーフィルによる凹部をもたない溶接接合体や鉄道車両用構体を提供する。
【００１４】
図１は、第１実施形態の溶接接合体の継手部分を示した図であり、その接合方法を示している。この被接合部材１１，１２は、例えば鉄道車両用構体の側構体を構成する外板であり、図１にはその継手部分が示されている。すなわち被接合部材１１，１２の端部を示しており、この継手部分は、図示するように肉厚になった突出部１３が形成されている。端面は垂直な面であり、被接合部材１１，１２が突き当てられ、その重ね合わせによってできた長手方向（図面を貫く方向）の接合線１４に沿ってレーザ溶接やハイブリッド溶接が行われる。
【００１５】
突出部１３は、レーザビームが照射される上方に向けて所定量突出している。この突出部１３の肉厚は、構造の強度上必要な厚さ分と表面を切削仕上げする削正分である。すなわち、溶接による強度低下を考慮し、被接合部材１１，１２の板厚を含めた強度上必要な肉厚ｔ11と、アンダーフィルによって生じる凹部を切削して仕上げ面とするための削正分を考慮した肉厚ｔ12とが加算された厚さである。
【００１６】
被接合部材１１，１２の接合線１４に沿ってレーザビームが照射されて溶接が行われると、図１（ｂ）に示すように溶接部１６の材料が溶融して流れてしまい、アンダーフィルによる凹部１５が生じる。レーザ溶接した溶接部１６は、前述したように突出部１３が溶接強度を確保するための肉厚を有している。しかし、凹部１５が存在すると、そこに応力集中が生じてしまい、いずれ影響が生じるおそれがある。そこで、本実施形態では、アンダーフィルの発生を防止する特段の手段を講じることはせず、アンダーフィルによって凹部１５が生じた場合には、突出部１３上面を肉厚ｔ12分だけ切削して平らにする削正を行う。従って、突出部１３の肉厚として含まれている肉厚ｔ12分は、アンダーフィルによって生じる凹部１５の深さかそれ以上になるように設定されている。
【００１７】
よって、前述した被接合部材の接合方法によれば、アンダーフィルの発生を防止することをしないため、溶接速度を抑えるマイナス要因はなく、レーザによる溶接速度を高めたメリットを享受することができる。従って、図１（ｃ）に示すような溶接部１６を有する溶接接合体１０によって図６に示す鉄道車両用構体１００が構成される場合、その製造時間の短縮からコストの削減に寄与する。
そして、アンダーフィルによって凹部１５が生じても、簡単な削正作業によって平らな仕上げ面１７にするため外観が優れたものとなり、加えて溶接部１６の応力集中を回避することができる。
【００１８】
次に、図２は、第２実施形態の溶接接合体の継手部分を示した図であり、その接合方法を示している。この被接合部材２１，２２は、例えば、鉄道車両用構体の側構体を構成する外板であり、図２にはその継手部分が示されている。被接合部材２１，２２端部の継手部分は、図示するように肉厚になった突出部２３が形成されている。突出部２３は、レーザビームが照射される上方に向けて所定量突出している。ただし、本実施形態では、突出部２３の突出量は、アンダーフィルによって生じる凹部を取り除くための削正分の肉厚ｔ22だけである。なお、本実施形態は、構造上必要な強度が被接合部材２１，２２の肉厚ｔ21で十分な場合である。
【００１９】
被接合部材２１，２２は、垂直な端面同士が突き当てられ、その重ね合わせによってできた接合線２４に沿ってレーザ溶接やハイブリッド溶接が行われる。レーザビームが照射されてできた溶接部２６では、図２（ｂ）に示すように材料が溶融して流れてしまい、そこにアンダーフィルによる凹部２５が生じる。そこで、凹部２５の発生に備えて形成されていた突出部２３が削り取られて継手部分の表面が平らになる。
【００２０】
よって、前述した被接合部材の接合方法でもアンダーフィルの発生を防止することをしないため、溶接速度を抑えるマイナス要因はなく、レーザによる溶接速度を高めたメリットを享受することができる。そして、図２（ｃ）に示すような溶接部２６を有する溶接接合体２０によって図６に示す鉄道車両用構体１００が構成される場合、その製造時間の短縮からコストの削減に寄与する。
更に、アンダーフィルによって凹部２５が生じても、簡単な削正作業によって平らな仕上げ面２７にするため外観が優れたものとなり、加えて溶接部２６の応力集中を回避することができる。
【００２１】
次に、図３は、第３実施形態の溶接接合体の継手部分を示した図であり、その接合方法を示している。この被接合部材３１，３２は、例えば鉄道車両用構体の側構体を構成する外板であり、図３にはその継手部分が示されている。被接合部材３１，３２端部の継手部分は、図示するように肉厚になった突出部３３が形成されている。突出部３３は、レーザビームが照射される上方に向けて所定量突出している。そして、特に本実施形態の突出部３３は、構造上必要な強度を得るための下段３３ａと、アンダーフィルによって生じる凹部の深さ分を切削するための上段３３ｂとの２段階で構成されている。下段３３ａは、被接合部材３１，３２の板厚分を含めた肉厚ｔ31であり、上段３３ｂは、削正分に余裕を持たせた肉厚ｔ32である。
【００２２】
被接合部材３１，３２は、垂直な端面同士が突き当てられ、その重ね合わせによってできた接合線３４に沿ってレーザ溶接やハイブリッド溶接が行われる。レーザビームが照射されてできた溶接部３６には、図３（ｂ）に示すように材料が溶融して流れてしまい、アンダーフィルによる凹部３５が形成される。そこで、凹部３５の発生に備えて形成されていた突出部３３の上段３３ｂが凹部３５の深さに応じて削り取られて上面が平らになる。
【００２３】
よって、前述した被接合部材の接合方法でもアンダーフィルの発生を特に防止することをしないため、溶接速度を抑えるマイナス要因はなく、レーザ溶接による溶接速度を高めたメリットを享受することができる。そして、図３（ｃ）に示すような溶接部３６を有する溶接接合体３０によって図６に示す鉄道車両用構体１００が構成される場合、その製造時間の短縮からコストの削減に寄与する。
更に、アンダーフィルによって凹部３５が生じても、簡単な削正作業によって平らな仕上げ面３７にするため外観が優れたものとなり、加えて溶接部３６の応力集中を回避することができる。
【００２４】
ところで、溶接接合体３０は、突出部３３のうち下段３３ａによって溶接部３６の強度は補償されている。従って、本実施形態では２段で形成した突出部３３について削正後も上段３３ｂを残すようにしているが、こうした上段３３ｂの残存によって溶接部３６の強度をより確実にすることができる。
その一方で、図４に示すように、上段３３ｂを全て削り取るようにしてもよい。このようにすることで、下段３３ａの上面に沿って切削するればよいため、削正位置の確認が容易になる。また、上段３３ｂの肉厚ｔ32は凹部３５に比べて十分な厚さであるため、削正位置が浅くなってしまい凹部３５を残してしまうようなことも起きない。
【００２５】
次に、図５は、第４実施形態の溶接接合体の継手部分を示した図であり、その接合方法を示している。この被接合部材４１，４２は、例えば鉄道車両用構体の側構体を構成する中空押出し形材であり、図５にはその継手部分が示されている。被接合部材４１，４２は、同じ構成の中空押出し形材であって、ともに上面板５１と下面板５２がほぼ平行に配置され、両者を繋ぐように斜めのリブ５３が設けられている。更に、図面右側端部は、被接合部材４２に示されているように、上面板５１及び下面板５２が自由端になっており、図面左側端部は、被接合部材４１に示されているように、垂直リブ５４で連結されている。
【００２６】
上面板５１及び下面板５２の右側端部は厚肉に形成された継手部５５，５６が形成され、左側端部には、垂直リブ５４から突き出した凸部を有する継手部５７，５８が上下に形成されている。継手部５７，５８は、上面板５１及び下面板５２の端面に突き当てた継手部５５，５６が図示するように嵌め合わされるように嵌合受け部になっている。そして、継手部５５，５６，５７，５８には、レーザビームが照射される上面板５１又は下面板５２の外側に突き出した突出部５９が形成されている。突出部５９の突出量は、アンダーフィルによって生じる凹部の深さ分を削り取る削正分の肉厚である。なお、構造上必要な強度は嵌合した継手部５５，５６，５７，５８の肉厚によって確保されている。
【００２７】
図示するように、継手部５５，５７と継手部５６，５８が嵌め合わされ、垂直な端面同士が突き当てられ、その重ね合わせによってできた接合線６０に沿ってレーザ溶接やハイブリッド溶接が行われる。レーザビームが照射されてできた溶接部６１には、図５（ｂ）に示すように材料が溶融して流れてしまい、アンダーフィルによる凹部６２が形成される。そこで、凹部６２の発生に備えて形成されていた突出部５９が削り取られ、被接合部材４１，４２の上面板５１と下面板５２とがそれぞれ平らな面で連結される。
【００２８】
よって、前述した被接合部材の接合方法でも特にアンダーフィルの発生を防止するための手段を講じないため、溶接速度を抑えるマイナス要因はなく、レーザによる溶接速度を高めたメリットを享受することができる。そして、図５（ｃ）に示すような溶接部６１を有する溶接接合体４０によって図６に示す鉄道車両用構体１００が構成される場合、その製造時間の短縮からコストの削減に寄与する。
更に、アンダーフィルによって凹部６２が生じても、簡単な削正作業によって平らな仕上げ面６３にするため外観が優れたものとなり、加えて溶接部６１の応力集中を回避することができる。
【００２９】
以上、本発明に係る溶接接合体及び鉄道車両用構体について実施形態を説明したが、本発明は、これに限定されることなく、その趣旨を逸脱しない範囲で様々な変更が可能である。
例えば、前記実施形態で鉄道車両用構体を構成する被接合部材の溶接について説明したが、被接合部材の溶接によってできた溶接接合体からなるものは自動車や航空機などであってもよい。
【符号の説明】
【００３０】
１０    溶接接合体
１１，１２  被接合部材
１３    突出部
１４    接合線
１５    凹部
１６    溶接部
１７    仕上げ面
【図１】
2011051019.tif 000003
【図２】
2011051019.tif 000004
【図３】
2011051019.tif 000005
【図４】
2011051019.tif 000006
【図５】
2011051019.tif 000007
【図６】
2011051019.tif 000008
【図７】
2011051019.tif 000009
【図８】
2011051019.tif 000010